(57)【要約】【課題】多孔性低ｋ誘電体フィルムの紫外線に補助された細孔シーリングを提供する。【解決手段】多孔性低ｋ誘電体フィルムをシールする方法であって、炭化、酸化及び／又は高密度化の手段により、多孔性誘電体の表面をシールするために有効な強度、時間、波長及び雰囲気中において、多孔性低ｋ誘電体フィルムの多孔性表面を紫外線（ＵＶ）照射に暴露することから一般的になる方法。表面の多孔性低ｋ材料の表面は、紫外線暴露後に該表面に実質的に開孔が存在しないよう約２０ナノメーター未満又は約２０ナノメーターに等しい深さでシールされる。【選択図】図１
2008520100.tif 000002
【特許請求の範囲】
【請求項１】
基板上に配置された多孔性低ｋ誘電体材料をシールする方法であって、
前記多孔性低ｋ誘電体材料の表面を約２０ナノメーター未満又は約２０ナノメーターに等しい深さでシールするために有効な所定時間、強度及び波長において、前記多孔性低ｋ誘電体材料の表面を紫外線照射パターンに暴露することからなり、ここで、該表面に実質的に開孔が存在しない方法。
【請求項２】
前記紫外線照射パターンが４００ナノメーター未満の広帯域波長を含む、請求項１記載の方法。
【請求項３】
前記紫外線照射パターンが約１００ナノメーターないし４００ナノメーターの広帯域波長を含む、請求項１記載の方法。
【請求項４】
前記多孔性低ｋ誘電体材料の表面を所定時間、強度及び波長において前記紫外線照射パターンに暴露することが反応性パージ環境内において行われる、請求項１記載の方法。
【請求項５】
前記多孔性低ｋ誘電体材料の表面を前記紫外線照射パターンに暴露することが、Ｎ2 、Ｈ2 、Ａｒ、Ｈｅ、Ｎｅ、Ｈ2 Ｏ蒸気、ＮＨ3 、ＣＯ、ＣＯ2 、Ｏ2 、Ｏ3 、Ｃx Ｈy 、Ｃx Ｆy 、Ｃx Ｈz Ｆy （これらの式中、ｘは１ないし６の整数を表わし、ｙは４ないし１４の整数を表わし、そしてｚは１ないし１４の整数を表わす。）及びこれらの混合物の雰囲気中において行われる、請求項１記載の方法。
【請求項６】
前記多孔性低ｋ誘電体材料の表面を前記紫外線照射パターンに暴露することが、約１０ナノメーター未満又は約１０ナノメーターに等しい深さで前記多孔性低ｋ誘電体材料の表面をシールするために有効な所定時間、強度及び波長において行われる、請求項１記載の方法。
【請求項７】
前記多孔性低ｋ誘電体材料の表面を前記紫外線照射パターンに暴露することが、平均細孔直径にほぼ等しい深さで前記多孔性低ｋ誘電体材料の表面をシールするために有効な所定時間、強度及び波長において行われる、請求項１記載の方法。
【請求項８】
電気的相互接続構造を形成する方法であって、
基板上に多孔性低ｋ誘電体材料をパターン形成すること、
多孔性低ｋ誘電体フィルムを、多孔性低ｋ誘電体材料の表面を約２０ナノメーター未満又は約２０ナノメーターに等しい深さでシールするために有効な所定時間、強度及び波長において紫外線照射パターンに暴露すること（ここで、該表面に実質的に開孔が存在しない。）、及び
バリヤー層及び／又は導電層を、パターン形成された多孔性低ｋ誘電体材料上に被着すること（ここで、該バリヤー層は実質的にピンホールを含まない。）、
からなる方法。
【請求項９】
前記導電層を被着する前に、前記多孔性低ｋ誘電体材料上に前記バリヤー層を被着することを更に含む、請求項８記載の方法。
【請求項１０】
前記紫外線照射が４００ナノメーター未満の広帯域波長を含む、請求項８記載の方法。
【請求項１１】
前記紫外線照射が、Ｎ2 、Ｈ2 、Ａｒ、Ｈｅ、Ｎｅ、Ｈ2 Ｏ蒸気、ＮＨ3 、ＣＯ、ＣＯ2 、Ｏ2 、Ｏ3 、Ｃx Ｈy 、Ｃx Ｆy 、Ｃx Ｈz Ｆy （これらの式中、ｘは１ないし６の整数を表わし、ｙは４ないし１４の整数を表わし、そしてｚは１ないし１４の整数を表わ
す。）及びこれらの混合物の雰囲気中において行われる、請求項８記載の方法。
【請求項１２】
基板上に配置された多孔性低ｋ誘電体材料をシールする方法であって、
酸素を含む雰囲気中で、前記多孔性低ｋ誘電体材料の表面を約２０ナノメーター未満又は約２０ナノメーターに等しい深さでシールするために有効な所定時間、強度及び波長において紫外線照射パターンに前記表面を暴露することにより、前記多孔性低ｋ誘電体材料の表面を酸化することからなる方法。
【請求項１３】
前記紫外線照射が４００ナノメーター未満の広帯域波長を含む、請求項１２記載の方法。
【請求項１４】
前記多孔性低ｋ誘電体材料を紫外線照射に暴露した後に、該多孔性低ｋ誘電体材料をアニーリングすることを更に含む請求項１２記載の方法。
【請求項１５】
基板上に配置された多孔性低ｋ誘電体材料をシールする方法であって、
前記多孔性低ｋ誘電体材料の表面を約２０ナノメーター未満又は約２０ナノメーターに等しい深さでシールするために有効な所定時間、強度及び波長において紫外線照射パターンに前記表面を暴露することにより、前記多孔性低ｋ誘電体材料の表面を炭化することからなる方法。
【請求項１６】
前記紫外線照射が４００ナノメーター未満の広帯域波長を含む、請求項１５記載の方法。
【請求項１７】
前記多孔性低ｋ誘電体材料を紫外線照射に暴露した後に、該多孔性低ｋ誘電体材料をアニーリングすることを更に含む請求項１５記載の方法。
【請求項１８】
基板上に配置された多孔性低ｋ誘電体材料をシールする方法であって、
前記多孔性低ｋ誘電体材料の表面を約２０ナノメーター未満又は約２０ナノメーターに等しい深さでシールするために有効な所定時間、強度及び波長において紫外線照射パターンに前記表面を暴露することにより、前記多孔性低ｋ誘電体材料の表面を高密度化することからなる方法。
【請求項１９】
前記紫外線照射が４００ナノメーター未満の広帯域波長を含む、請求項１９記載の方法。
【請求項２０】
前記多孔性低ｋ誘電体材料を紫外線照射に暴露した後に、該多孔性低ｋ誘電体材料をアニーリングすることを更に含む請求項１９記載の方法。
【請求項２１】
基板上に配置された多孔性低ｋ誘電体材料をシールする方法であって、
前記多孔性低ｋ誘電体材料の表面に表面結合を生成させ且つ反応性部位を形成するために有効な所定時間、強度及び波長において紫外線照射パターンに前記表面を暴露すること、及び
表面をシールするために前記反応性部位を物質と反応させること
からなり、ここで、前記表面を前記物質と反応させた後の表面に実質的に開孔が存在しない方法。
【請求項２２】
前記多孔性低ｋ誘電体材料の表面を所定時間、強度及び波長において紫外線照射パターンに暴露することが、該暴露の間反応性ガスを導入することを更に含む、請求項２１記載の方法。
【請求項２３】
前記反応性ガスが、Ｎ2 、Ｈ2 、Ｈ2 Ｏ蒸気、ＮＨ3 、ＣＯ、ＣＯ2 、Ｏ2 、Ｏ3 、Ｃx Ｈy 、Ｃx Ｆy 、Ｃx Ｈz Ｆy （これらの式中、ｘは１ないし６の整数を表わし、ｙは４ないし１４の整数を表わし、そしてｚは１ないし１４の整数を表わす。）及びこれらの混合物からなる、請求項２２記載の方法。
【請求項２４】
基板上に配置された多孔性低ｋ誘電体材料をシールする方法であって、
前記多孔性低ｋ誘電体材料の表面に表面結合を生成させ且つ反応性部位を形成するために有効な所定時間、強度及び波長において紫外線照射パターンに前記表面を暴露すること、及び
前記表面をシールするためにシーリング材料を反応させること（ここで、実質的に開孔が存在しない。）
からなる方法。
【請求項２５】
前記多孔性低ｋ誘電体材料の表面を所定時間、強度及び波長において紫外線照射パターンに暴露することが、該暴露の間反応性ガスを導入することを更に含む、請求項２４記載の方法。
【請求項２６】
前記反応性ガスが、Ｎ2 、Ｈ2 、Ｈ2 Ｏ蒸気、ＮＨ3 、ＣＯ、ＣＯ2 、Ｏ2 、Ｏ3 、Ｃx Ｈy 、Ｃx Ｆy 、Ｃx Ｈz Ｆy （これらの式中、ｘは１ないし６の整数を表わし、ｙは４ないし１４の整数を表わし、そしてｚは１ないし１４の整数を表わす。）及びこれらの混合物からなる、請求項２５記載の方法。
【請求項２７】
基板上に配置された多孔性低ｋ誘電体材料をシールする方法であって、
前記多孔性低ｋ誘電体材料の表面をシール材前躯体並びに、該表面に表面結合を生成させ且つ反応性部位を形成するために有効な所定時間、強度及び波長において紫外線照射パターンに暴露すること、及び
前記表面をシールするために、前記シール材前躯体を前記反応性部位及び前記表面結合と反応させること（ここで、前記表面は実質的に開孔が存在しない。）
からなる方法。
【請求項２８】
シーラント材料又はシーラント前躯体との反応を補助するために、紫外線暴露の間反応性ガスが使用される、請求項２７記載の方法。
【請求項２９】
前記反応性ガスが、Ｎ2 、Ｈ2 、Ｈ2 Ｏ蒸気、ＮＨ3 、ＣＯ、ＣＯ2 、Ｏ2 、Ｏ3 、Ｃx Ｈy 、Ｃx Ｆy 、Ｃx Ｈz Ｆy （これらの式中、ｘは１ないし６の整数を表わし、ｙは４ないし１４の整数を表わし、そしてｚは１ないし１４の整数を表わす。）及びこれらの混合物からなる、請求項２８記載の方法。
【発明の詳細な説明】
【技術分野】
【０００１】
本発明の開示は一般的に半導体装置の製造に関し、そしてより特別には、半導体装置において用いられる多孔性低ｋ誘電体材料に対する紫外線に補助された細孔シーリングに関するものである。
【背景技術】
【０００２】
半導体及び他のマイクロ電子デバイスは寸法がどんどん小さくなるので、デバイス要素に対する要求は増加し続けている。例えば、相互接続線間の容量性クロストークの防止は、より小さいデバイスにおいて著しく重要になる。容量性クロストークは通常、導体間の距離と、導体間に配置された材料の誘電率（ｋ）の双方に依存する。低い誘電率を有する新しい絶縁体を使用して導体を相互に電気的に絶縁することについて非常な注意が払われており、シリカ（ＳｉＯ2 ）は、比較的良好な電気的及び機械的特性のため、そのようなデバイスで伝統的に使用されているけれども、デバイス尺度がより小さい寸法に向かうとき、約４のＳｉＯ2 における値を下回る誘電率が要求される。これらの新規低ｋ（即ち、４未満の誘電率）材料は、例えば層間絶縁膜（ＩＬＤ）として使用されるのが望ましい。
【０００３】
低誘電率を達成するために、低誘電率を有する材料を使用するか、及び／又は、材料中に多孔性を取り入れることができ、後者は、空気の誘電率が名目上１であるので、効率的に誘電率を低下させる。多孔性は、種々の手段によって低ｋ材料に導入されてきた。スピンオン低ｋ材料の場合、ｋ値の低下は、高沸点溶剤を使用することにより、鋳型を使用することにより、又はポロゲン（ｐｏｒｏｇｅｎ）ベース法により達成することができる。しかしながら、半導体デバイスの製造における多孔性低ｋ材料の集積は、通常、困難であることが判明している。
【発明の開示】
【発明が解決しようとする課題】
【０００４】
例えば、多孔性低ｋ誘電体材料の生来の開放的な性質のために、その後の処理（即ち、多孔性低ｋ誘電体材料の形成後）に用いられるプロセスガス及び化学薬品は多孔性ネットワーク中に広がり得、該ネットワーク中でそれらは捕捉され、それらは損傷を起こし並びに誘電率を変更し得る。更に、表面と直接連通している細孔は、その上に被着及び／又は形成される次の層、例えばバリヤー層内に、ピンホールを生じさせ得る。
【０００５】
従って、半導体デバイスに対する集積のため多孔性低ｋ材料についての改良された方法を提供することが求められている。少なくとも先行技術で注目された問題のため、付加的な層を被着する前に、及び／又は更なる処理の前に、多孔性低ｋ誘電体をシールすることが望ましい。多孔性低ｋ誘電体の表面をシールすることは、プロセスガス及び化学薬品の浸透（及び捕捉）を防止するのに有利である。更に、シーリングは、その上に付加的な層をコーティング／被着するための連続的な表面層を提供する。従って、次の層におけるピンホール形成を実質的に防止することができる。
【課題を解決するための手段】
【０００６】
本明細書中に開示されているのは、多孔性低ｋ材料の紫外線に補助された細孔シーリングのための方法である。一実施形態において、基板上に配置された多孔性低ｋ誘電体材料をシールするための方法は、多孔性低ｋ誘電体材料の表面を約２０ナノメーター未満又は約２０ナノメーターに等しい深さでシールするために有効な所定時間、強度及び波長において、多孔性低ｋ誘電体材料の表面を紫外線照射パターンに暴露することからなる（ここで、該表面に実質的に開孔が存在しない。）。
【０００７】
別の実施形態において、電気的相互接続構造を形成する方法は、基板上に配置された多孔性低ｋ誘電体材料をパターン形成すること；多孔性低ｋ誘電体材料の表面を約２０ナノメーター未満又は約２０ナノメーターに等しい深さでシールするために有効な所定時間、強度及び波長において、多孔性低ｋ誘電体材料の表面を紫外線照射パターンに暴露すること（ここで、該表面に実質的に開孔が存在しない）；及びパターン化された多孔性低ｋ誘電体フィルム上にバリヤー層及び／又は導電層を被着することからなる。
【０００８】
別の実施形態において、基板上に配置された多孔性低ｋ誘電体材料をシールする方法は、多孔性低ｋ誘電体材料の表面を約２０ナノメーター未満又は約２０ナノメーターに等しい深さでシールするために有効な所定時間、強度及び波長において該表面を紫外線照射パターンに暴露することにより多孔性低ｋ誘電体材料の表面を酸化することからなる。
【０００９】
更に別の実施形態において、基板上に配置された多孔性低ｋ誘電体材料をシールする方法は、多孔性低ｋ誘電体材料の表面を約２０ナノメーター未満又は約２０ナノメーターに等しい深さでシールするために有効な所定時間、強度及び波長において該表面を紫外線照射パターンに暴露することにより多孔性低ｋ誘電体材料の表面を酸化することからなる。
【００１０】
また別の実施形態において、基板上に配置された多孔性低ｋ誘電体材料をシールする方法は、多孔性低ｋ誘電体材料の表面を約２０ナノメーター未満又は約２０ナノメーターに等しい深さでシールするために有効な所定時間、強度及び波長において該表面を紫外線照射パターンに暴露することにより多孔性低ｋ誘電体材料の表面を高密度化することからなる。
【００１１】
別の実施形態において、基板上に配置された多孔性低ｋ誘電体材料の細孔をシールする方法は、前記基板を紫外線照射に暴露して、細孔をシールする二次材料のための結合部位が適用されることを可能にするように表面結合を変更し、該材料がその後細孔をシールすることからなる。
【００１２】
別の実施形態において、基板上に配置された多孔性低ｋ誘電体材料の細孔をシールする方法は、酸化性又は還元性雰囲気の存在下で前記基板を紫外線照射に暴露して、二次材料のための結合部位が適用されることを可能にし、その後、細孔をシールすることからなる。
【００１３】
更に別の実施形態において、基板上に配置された多孔性低ｋ誘電体材料の細孔をシールする多段階法は、酸化性又は還元性雰囲気の存在下で又は不存在下で前記誘電体材料を紫外線照射に暴露して表面結合を変更し、その後、前記紫外線プロセスにより形成された結合に対して選択的に反応するシーリング材料を被着し、その後、該材料が細孔をシールすることからなる。
【００１４】
更に別の実施形態において、基板上に配置された多孔性低ｋ誘電体材料の細孔をシールするための多段階法は、前記誘電体材料をシーラント材料又はシーラント前駆物質に暴露し、その後、酸化性又は還元性雰囲気の存在下で又は不存在下で前記基板を紫外線照射に暴露して前記シーラントを前記基板と反応させ及び／又は前記シーリング材料の結合構造を変更し、その後、該材料が細孔をシールすることからなる。
【００１５】
更に別の実施形態において、基板上に配置された多孔性低ｋ誘電体材料の細孔をシールする方法は、酸化性又は還元性雰囲気の存在下で又は不存在下で前記基板を紫外線照射に暴露しつつ前記誘電体材料をシーラント材料に暴露し、前記紫外線を前記シーラントと、前記基板と及び／又はそれら双方と反応せしめ、そのことがその後、細孔をシールするこ
とからなる。
【００１６】
上に記載された特徴及び他の特徴を、下記の図及び詳細な記述により例示する。
【発明を実施するための最良の形態】
【００１７】
さて、図面について言及すると、これらは実施態様を例示するものであり、そして同じ要素は同じ数で表わされている。
【００１８】
図１は、本発明の開示に基づく紫外線処理の前後の絶縁破壊電圧を、多孔性低ｋ誘電体層を含む回路のピッチに応じて、グラフにより説明している。
【００１９】
図２は、その上に配置された多孔性低誘電体材料を持つ幾つかの基板を、異なる環境において、本発明の開示に基づく紫外線照射に暴露した場合における、弗化水素酸湿式エッチングプロセスに晒した後の多孔性誘電体材料の損失を時間に応じて説明している。
【００２０】
本発明の開示は、一般的に、多孔性低ｋ誘電体フィルムをシールする方法に関するものである。本方法は、一般的に、炭化、酸化、フィルム緻密化、被着物質（該物質が次に細孔をシールする）の化学反応を可能にする表面の反応性部位の生成により、後に紫外線照射を用いて反応させた場合に細孔をシールする物質の被着により、及び／又は、同時に紫外線照射を用いて反応させた場合に細孔をシールする物質の被着により、多孔性誘電体表面をシールするために有効な強度、時間、波長及び雰囲気下で、多孔性低ｋ誘電体フィルムの多孔性表面を紫外線（ＵＶ）照射に暴露することからなる。紫外線で補助されたシーリングプロセスは、集積回路製造プロセスにおいて多孔性低ｋ誘電体材料を集積する手段を都合良く提供する。所望により、紫外線に暴露した後、幾つかの用途及び製造プロセスにおいて望まれ得るときは、種々の被着された層をアニールするために炉アニーリング及び同様な工程を使用することができる。本明細書中で使用されるとき、用語“多孔性低ｋ誘電体材料”は、一般的に、多孔性マトリックスを含む材料を指し、ここで細孔径は、約２ナノメートル（ｎｍ）未満、得られる誘電率（ｋ）は約３．０未満である。
【００２１】
高度な、電気的な相互接続構造を形成する方法は、一般的に、基板上に多孔性低ｋ誘電体材料を形成し、次いで、低ｋ誘電体材料の表面をシールするか、又は、適用されるシーリング材料のための結合部位を生成するのに有効な、時間、波長、強度及び雰囲気にて前記表面を紫外線照射パターンに暴露することからなる。一実施形態において、紫外線照射は、深さ２０ナノメートルまで、より好ましくは深さ約１０ナノメートル、そして更に好ましくは平均細孔径に等しい深さで、多孔性低ｋ誘電体材料の暴露された表面をシールするのに有効である。前記誘電体材料のシーリングは２０ナノメートルを越えることはできるけれども、シーリングの浸透は低ｋ材料のバルク誘電挙動に大きく影響するので、高度な半導体を製造するためには一般的に好ましくない。少なくとも前記深さまで多孔性低ｋ誘電体をシールすることは、更なる処理における前記誘電体材料への後の損傷を実質的に防止する。従って、後の処理の間に用いられるプロセスガス及び化学薬品は、多孔性低ｋ誘電体材料の多孔性構造に浸透することはできない。更に、多孔性低ｋ誘電体層をシールすることにより、次の層、例えばバリアー又は拡散層であって、その下の多孔性材料が実質的にピンホールを有しない表面、即ちシールされた表面を含むため、実質的にピンホールを有しない層の、被着及び／又はコーティングがなされ得る。集積回路の製造において、拡散又はバリヤー層は、前記層を、誘電体中間層と、例えば銅金属相互接続のような、その後に被着された導電材料との間の境界を形成するために使用することができるので、重要であり得る。
【００２２】
多孔性低ｋ誘電体フィルムを形成するために使用され得る、当業者に一般的に用いられるプロセスの幾つかの例は、化学蒸着（ＣＶＤ）、プラズマ強化化学蒸着（ＰＥＣＶＤ）
、高密度ＰＥＣＶＤ、フォトンアシストＣＶＤ、プラズマ−フォトンアシストＣＶＤ、極低温ＣＶＤ、化学補助蒸着、ホット−フィラメントＣＶＤ、液体ポリマー前駆物質のＣＶＤ、超臨界液体からの被着、又はトランスポート（transport ）重合（“ＴＰ”）を含む。フィルムを形成するために使用することができる他の方法は、スピンコーティング法、ディップコーティング法、ラングミュア- ブロジェット  セルフ−アセンブリ法又はミスティングデポジション法を含む。
【００２３】
本明細書中で使用されるとき、用語“多孔性低ｋ誘電体材料”は、一般的に、マトリックス及びポロゲン（ｐｏｒｏｇｅｎ）を含む前記材料を指し、ポロゲン除去後の誘電体材料は多孔性構造を有する。用語“ポロゲン材料”は、一般的に、その除去後に低ｋ誘電体材料内に細孔を発生又は形成する、当該分野において知られている消失性の有機ベース材料を指す。ポロゲン材料はマトリックス又はマトリックス前駆物質内にドメイン（又は分離した領域）を形成し、その除去後、マトリックス又はマトリックス前駆物質内に細孔形成する。好ましくは、ドメインは、最終的に望まれる細孔径よりも大きくないようにすべきである。本明細書の開示において、適するポロゲン材料は制限されるものではなく、そして、熱及び／又は光照射に暴露されて分解して揮発性フラグメント又はラジカル（該フラグメント又はラジカルは例えば、不活性ガス流下でマトリックス材料又はマトリックス前駆物質から除去され得る。）を形成する材料を含むことができる。このようにして、前記照射に暴露することにより、細孔が、マトリックス内で及びマトリックス全体に渡って、通常、底面から頂面まで広がって、形成される。従って、得られる表面は、多数のピンホールを含むことができる。
【００２４】
当該技術において、一般的に、熱的に不安定であり、熱的に除去可能であり、光化学的に不安定であり、光化学的に除去可能である等のような、特徴を有するとされるポロゲン材料は、多孔性低ｋ誘電体を形成するために一般的に適している。この種の材料は、“架橋可能なマトリックス前駆物質及びポロゲンを含む組成物並びにそれらから造られる多孔性マトリックス”という表題で、米国特許第６，６５３，３５８号明細書に一般的に記載されており、その内容は、参考としてその全部が本明細書中に取り込まれている。例示的なポロゲン材料は、一般的に、炭化水素材料、不安定な有機化合物群、溶剤、分解性ポリマー、界面活性剤、デンドリマー、高分岐ポリマー、ポリオキシアルキレン化合物、又はそれらの組み合わせを含むが、しかし、それらに制限されることはない。
【００２５】
適するマトリックス及びマトリックス前駆物質は、一般的に、シリコーン含有ポリマー、又はそのようなポリマーの前駆物質、例えば、シルセスキオキサン例えばアルキルシルセスキオキサン（好ましくは低級アルキルシルセスキオキサン、例えば、メチルシルセスキオキサン）、アリール（例えば、フェニル）又はアルキル／アリールシルセスキオキサン、及びシルセスキオキサンのコポリマー（例えば、ポリイミドとシルセスキオキサンとのコポリマー）；アダマンチンベースの熱硬化性組成物；架橋されたポリフェニレン；ポリアリルエーテル；ポリスチレン；架橋されたポリアリーレン；ポリメチルメタクリレート；芳香族ポリカーボネート、芳香族ポリイミド等を含むが、しかし、それらに制限されることはない。
【００２６】
例えば、適するシルセスキオキサンは、（ＲＳｉＯ1.5 ）n 型（式中、Ｒは有機置換基を表わす）のポリマー状シリケート材料である。２種又はそれより多くの異なる珪素含有化合物の組み合わせを使用することができる。多孔性誘電体材料に対する他の適する珪素含有化合物はまた通常、ＳｉＣＯＨ誘電体ともいわれている、一般的に、珪素原子、炭素原子、酸素原子及び水素原子材料を含む。例示的な珪素含有化合物は、（ｉ）上述のシルセスキオキサン、（ｉｉ）アルコキシシラン、好ましくは部分的に縮合したアルコキシシラン（例えば、約５００ないし２００００のＭn を有するテトラエトキシシランの制御された加水分解により部分的に縮合される）、（ｉｉｉ）組成ＲＳｉＯ3 及びＲ2 ＳｉＯ2 
（前記両式中、Ｒは有機置換基を表わす）を有する有機的に変性されたシリケート、及び（ｉｖ）オルトシリケート、好ましくは、組成Ｓｉ（ＯＲ）4 を有する部分的に縮合されたオルトシリケートを含む。
【００２７】
また更に、珪素ベースの誘電体前駆物質は、例えば、テトラメチルシクロテトラシロキサン、ヘキサメチルシクロテトラシロキサン、オクタメチルシクロテトラシロキサンを含む。
【００２８】
他の種類のマトリックス前駆物質は、熱硬化性ベンゾシクロブテン（ＢＣＢｓ）又はそれらのｂ−ステージ製品を含む。例えば、１，３−ビス（２−ビシクロ［４．２．０］オクタ−１，３，５−トリエン−３−イルエチニル）−１，１，３，３−テトラメチルジシロキサン（ＤＶＳ−ビスＢＣＢと言われている）は適しており、そのｂ−ステージ樹脂はシクロテン（ＣＹＣＬＯＴＥＮＥ）（登録商標）樹脂［ダウケミカル社（Ｄｏｗ  Ｃｈｅｍｉｃａｌ  Ｃｏｍｐａｎｙ）製］として商業的に入手可能である。
【００２９】
別の種類のマトリックス材料はポリアリーレンを含む。本明細書中で使用されるポリアリーレンは、反復アリーレン単位から造られた骨格を有する化合物及び、骨格内に他の結合単位、例えばポリアリーレンエーテル中の酸素原子、と一緒になったアリーレン単位を有する化合物を含む。市販品を入手可能なポリアリーレン組成物の例は、ダウケミカル社から市販品を入手可能なシルク（ＳｉＬＫ）（登録商標）誘電体、アライド  シグナル  インコーポレーテッド（Ａｌｌｉｅｄ  Ｓｉｇｎａｌ  Ｉｎｃ．）から市販品を入手可能なフレア（Ｆｌａｒｅ）（登録商標）誘電体、及びエアプロダクツ／シュマッハ（ＡｉｒＰｒｏｄｕｃｔｓ／Ｓｈｕｍａｃｈｅｒ）から市販品を入手可能なポリアリーレンエーテルであるベロックス（Ｖｅｌｏｘ）（登録商標）が含まれる。ポリアリーレンマトリックス前駆物質に属するものの一つは熱硬化性混合物又は、ポリシクロペンタジエノンとポリアセチレンとのｂ−ステージ生成物である。組成物において使用され得る熱硬化性組成物又は架橋性ポリアリーレンの例は、芳香族環において互いにオルト位がエチニル基で置換された芳香族化合物のようなモノマー；芳香族アセチレン化合物と組み合わされたシクロペンタジエノン官能性化合物；及びポリアリーレンエーテルを含む。より好ましくは、熱硬化性組成物は、上述のモノマーの一部重合された反応生成物（即ち、ｂ−ステージオリゴマー）を含む。
【００３０】
マトリックス前駆物質が熱硬化性組成物又は、ポリシクロペンタジエノンとポリアセチレンとのｂ−ステージ生成物を含む場合には、前記前駆物質は一般的に、硬化プロセスの間の比較的初期に分岐が生じるように特徴付けられる。硬化プロセスにおける初期の分岐されたマトリックスの生成は、該マトリックスの弾性率低下を最小化し、そしてまた、硬化プロセスの間に起こり得る細孔崩壊を最小化することができる。
【００３１】
多孔性誘電体材料の製造のために適するマトリックス前駆物質の別の例は、熱硬化性ペルフルオロエチレンモノマー（３又はそれより大きい官能価を有する）又はそのｂ−ステージ生成物、例えば、１，１，１−トリス（４−トリフルオロビニロキシフェニル）エタンである。熱硬化性ペルフルオロエチレンモノマーはまた有利には、２の官能性を有するペルフルオロエチレンモノマーと共重合され得る。別の適するポリアリーレンマトリックス前駆物質は、熱硬化性ビス−ｏ−ジアセチレン又はそのｂ−ステージ生成物である。
【００３２】
一般的に、多孔性誘電体材料における細孔濃度は、マトリックスの誘電率を低下させるのに十分に高いが、しかし、機械的強度を維持するため、望ましいマイクロ電子デバイス（例えば、集積回路、マルチチップモジュール、又は平面パネルディスプレイデバイス）の製造の際に要求されるプロセス段階に、マトリックスを耐えさせるのには十分に低い。細孔密度は、一般的に、マトリックスの誘電率を一つの実施態様においては３．０未満、
他の実施態様においては２．５未満、そして更に他の実施態様においては２．０未満に低下させるのに十分である。幾つかの実施態様において、細孔濃度は、多孔性マトリックスの全容積に基づいて、少なくとも５容量％、他の実施態様においては少なくとも１０容量％、そして更に他の実施態様においては少なくとも２０容量％、そして一般的に７０容量％を越えず、そしてまた他の実施態様においては６０容量％を越えない。
【００３３】
マトリックス内の細孔の平均直径は一般的に約２０ナノメーター（ｎｍ）未満、幾つかの場合には２ナノメーター未満、更に他の実施態様においては約１ナノメーターを越えない。
【００３４】
集積回路の製造の間、ポロゲン材料を含む低ｋ誘電体材料が適する基板上に被着され、そして、前記ポロゲンを除去して多孔性低ｋ誘電体構造を形成するために、適するエネルギー源に暴露される。適する基板は、珪素、絶縁体上の珪素、珪素ゲルマニウム、二酸化珪素、ガラス、窒化珪素、セラミック、アルミニム、銅、砒化ガリウム、プラスチック例えばポリカーボネート、回路基板例えばＦＲ−４及びポリイミド、ハイブリッド回路基板例えば窒化アルミニム−アルミナ等を含むが、しかしこれらに限定されるものではない。このような基板は、その上に被着された薄いフィルムを更に含み得、このようなフィルムは金属窒化物、金属炭化物、金属珪化物、金属酸化物及びそれらの混合物を含むが、しかしこれらに限定されるものではない。多層集積回路デバイスにおいて、絶縁され、平滑化された回路の下層は基板として機能することもできる。しかしながら、基板及びデバイスの選択は、基板の熱的及び化学的安定性に対する要求によってのみ制限される。
【００３５】
紫外線に補助されたシーリングプロセスは、紫外線放射器具を用いることができ、該器具は、一実施態様において、とりわけ、例えば約２００ｎｍ未満の波長において最小のスペクトル吸収にて紫外線をプロセスチャンバーに取り入れるために、最初に、窒素、ヘリウム又はアルゴンを用いてパージすることができる。多孔性誘電体物質をプロセスチャンバー内に配置し、その後、該チャンバーを、異なる用途に対して用いられ得るＮ2 、Ｈ2 、Ａｒ、Ｈｅ、Ｎｅ、Ｈ2 Ｏ蒸気、ＮＨ3 、ＣＯz 、Ｏ2 、Ｃx Ｈy 、Ｃx Ｆy 、Ｃx Ｈz Ｆy （これらの式中、ｘは１ないし６の整数を表わし、ｙは４ないし１４の整数を表わし、そしてｚは１ないし１４の整数を表わす。）及びこれらの混合物のような望ましいプロセスガス又はガス混合物を用いて、別途パージする。例えば、紫外線暴露の間、炭化、及び／又は酸化、及び／又は架橋によるフィルム高密度化及び／又はＳｉ−ＯＨのような化学反応性部位の形成を選択的に促進するために、特定のプロセスガスを選択することができる。この観点において、紫外線シーリングは、酸素の不存在下で、又は酸化ガスの存在下で、又は還元性ガスの存在下で、又はとりわけ炭化を促進するガスの存在下で、又は架橋を促進するガスの存在下で、そして同様な変法の下に、起こり得る。
【００３６】
紫外線に補助されたシーリングプロセスは、紫外線放射器具を用いることができ、該器具は、一実施態様において、とりわけ、例えば約２００ｎｍ未満の波長において最小のスペクトル吸収にて紫外線をプロセスチャンバーに取り入れるために、最初に、窒素、ヘリウム又はアルゴンを用いてパージすることができる。多孔性誘電体物質をプロセスチャンバー内に配置し、その後、該チャンバーを、紫外線及び望ましいシーラント物質、例えばヘキサメチルジシラン（ＨＭＤＳ）、トリメチルジシラン（ＴＭＤＳ）、ジエチルアミノトリシラン（ＤＥＡＴＳ）、トリメチルクロロシラン（ＴＣＭＤＳ）等及びそれらの混合物に対して、別途暴露する。シーラント物質は、紫外線暴露の前、間又は後に、導入され得る。この観点において、紫外線シーリングは、酸素の不存在下で、又は酸化ガスの存在下で、又は還元性ガスの存在下で、又はとりわけ炭化を促進するガスの存在下で、又は架橋を促進するガスの存在下で、そして同様な変法の下に、起こり得る。
【００３７】
紫外線源は、駆動されたマイクロ波、アーク放射、誘電体バリアー放射、又は発生され
た電子衝撃であってよい。更に、異なるスペクトル分布を持つ紫外線発生管が、用途に応じて選択され得る。
【００３８】
紫外線暴露の間のウェファー温度は、所望により赤外線源、光学光源、熱源、又はそれ自体の光源により、室温ないし４２５℃の範囲で制御され得る。プロセス圧力は、大気圧未満の圧力、大気圧を越える圧力、又は大気圧と等しい圧力であってよい。典型的には、紫外線でシールされた誘電体材料は、約４５０秒を越えない時間、そしてより特別には約５秒ないし約３００秒、紫外線処理される。また紫外線処理は、約室内（周囲）温度ないし約４５０℃、大気圧未満の、大気圧を越える、又は大気圧と等しいプロセス圧力、約０．１ミリワット／平方センチメートル（ｍＷ／ｃｍ2 ）ないし約２０００ｍＷ／ｃｍ2 の紫外線出力、及び１５０ｎｍないし４００ｎｍの紫外線波長スペクトル、にて行うことができる。所望により、表面密度化の浸透範囲を約２０ｎｍ未満の深さに最小化するため、周囲温度未満の温度を用いることができる。
【００３９】
シーリング範囲は、標準分析技術を使用することにより測定することができる。例えば、透過電子顕微鏡をＦＴＩＲ分析と同様に用いることができる。また、低ｋ誘電体表面の性質は変化するので、水接触角における変化を、シーリング範囲を決定するために測定することができる。更にまた、湿式エッチング速度及び／又はプラズマエッチング速度における変化を、シーリング効率及び浸透の指標を提供するために、観察することができる。このようにして、シーリングの処理量並びに深さを、特定の用途のために最適化することができる。
【００４０】
有利には、紫外線硬化プロセスは、シールされた多孔性誘電体材料のバルク誘電係数には殆ど影響を与えないけれども、絶縁破壊電圧の挙動及び湿式エッチ抵抗を改良することが見出されている。更に、ＦＴＩＲ分析は、珪素をベースとする誘電体フィルムにおいて、フィルムシラノール係数に対する僅かな影響が観察されたことを示した。
【実施例】
【００４１】
開示がより容易に理解されうるように下記実施例において言及がなされているが、下記実施例は、本発明を説明することを意図しているが、しかし、その範囲を限定するものではない。
【００４２】
実施例１
本実施例において、ピッチに応じて絶縁破壊電圧が、本発明の開示に従ってパターン化された多孔性誘電体材料の紫外線シーリングの前及び後で測定された。両方の基板がアニールされた。線幅は１７５ミクロンであった。図１に示されるように、濃密配列について、絶縁破壊分野における十分な改良が観察された。
【００４３】
実施例２
本実施例において、その上に配置された多孔性誘電体材料を有する基板が、希弗化水素酸湿式エッチングプロセスに様々な時間暴露された。基板は、本発明の開示に基づいて、不活性雰囲気において（パージ１）、還元性雰囲気において（パージ２）又は酸化性雰囲気において（パージ３）、紫外線に暴露された。対照が、紫外線に対する如何なる暴露もなしに、湿式エッチプロセスに暴露された。結果が図２に示されており、この結果は、紫外線に暴露された場合の湿式エッチ抵抗における向上並びに、紫外線暴露が起こった環境への依存性を明らかに示している。
【００４４】
例示的な実施態様に関連して本開示が記載されているけれども、本開示の範囲から逸脱することなく、種々の変化が行われ得、そしてその要素について均等物で置換され得ることが、当業者により理解されるであろう。加えて、その本質的な範囲から逸脱することな
く、本開示の教示について特定の状況又は材料に適合するために、多くの変更が行われ得る。従って、本開示は、本開示を行うために示された最良の形態として開示された特定の実施態様に限定されないが、しかし、本本開示は、添付された請求項の範囲内に含まれる全ての実施態様を含むことが意図されている。
【図面の簡単な説明】
【００４５】
【図１】図１は、本発明の開示に基づく紫外線処理の前後の絶縁破壊電圧を、多孔性低ｋ誘電体層を含む回路のピッチに応じて、グラフ的に説明している図である。
【図２】図２は、その上に配置された多孔性低誘電体材料を持つ幾つかの基板を、異なる環境において、本発明の開示に基づく紫外線照射に暴露した場合における、弗化水素酸湿式エッチングプロセスに晒した後の多孔性誘電体材料の損失を時間に応じて説明している図である。
【図１】
2008520100.tif 000003
【図２】
2008520100.tif 000004
【国際調査報告】
2008520100.tif 000005
2008520100.tif 000006
2008520100.tif 000007